НЕПРЕРЫВНЫЙ СПОСОБ ПОЛУЧЕНИЯ ОДНОРОДНОЙ ПЛИТЫ

1. Непрерывный способ получения однородной плиты на линии, содержащей по меньшей мере два конвейера, находящихся на расстоянии друг от друга, причем указанный способ включает в себя стадии:
A. комбинирование изоцианата, изоцианатного катализатора и множества лигноцеллюлозных частиц с образованием смеси и продукта самополимеризации изоцианата in-situ в смеси;
B. формирование однородной плиты из смеси на первом конвейере; и
C. перемещение однородной плиты от первого конвейера ко второму конвейеру через заданное расстояние, при сохранении структурной целостности однородной плиты,
где лигноцеллюлозные частицы имеют содержание влаги от 0,5 до 30 массовых процентов воды, и
где указанный непрерывный способ свободен от стадии добавления воды к изоцианату, изоцианатному катализатору, лигноцеллюлозным частицам и/или однородной плите.
2. Непрерывный способ по п. 1, в котором по меньшей мере два конвейера являются пространственно разделенными друг от друга на заданное расстояние от 5 до 20 см.
3. Непрерывный способ по п. 1 или 2, в котором изоцианатом является полимерный метилен-4,4'-дифенилдиизоцианат.
4. Непрерывный способ по п. 1 или 2, в котором смесь дополнительно содержит триэтилфосфат.
5. Непрерывный способ по п. 1 или 2, в котором в носителе полиоле присутствует изоцианатный катализатор.
6. Непрерывный способ по п. 5, в котором носитель полиол обладает среднемассовой молекулярной массой от 50 до 2000 г/моль и необязательно представляет собой простой полиэфирполиол.
7. Непрерывный способ по п. 1 или 2, в котором смесь дополнительно содержит полиуретан, полимочевину или их комбинации.
8. Непрерывный способ по п. 1 или 2, в котором смесь содержит менее чем 1 массовый процент воды.
9. Непрерывный способ по п. 1 или 2, в котором множество лигноцеллюлозных частиц содержит от 0,5 до 20 массовых процентов воды.
10. Непрерывный способ по п. 1 или 2, в котором стадию комбинирования осуществляют при температуре от 140 до 180°F.
11. Непрерывный способ по п. 1 или 2, в котором стадию формирования плиты осуществляют при температуре от 325 до 375°F таким образом, что образуется термоотверждаемый полиуретан и/или полимочевина.
12. Непрерывный способ по п. 1 или 2, в котором смесь содержит реакционноспособное промежуточное соединение реакции изоцианатной полимеризации, образованное in-situ перед стадией формирования плиты.
13. Непрерывный способ по п. 1 или 2, в котором смесь содержит биурет полимерного метилен-4,4'-дифенилдиизцианата во время указанной стадии формирования плиты из смеси.
14. Непрерывный способ по п. 1 или 2, в котором смесь свободна от формальдегидной смолы.
15. Непрерывный способ по п. 1 или 2, в котором смесь свободна от соединения, повышающего клейкость, и/или адгезива, отличающихся от указанного изоцианата и/или от указанного продукта самополимеризации указанного изоцианата.
16. Однородная плита, имеющая длину и ширину и содержащая:
множество лигноцеллюлозных частиц; и
продукт самополимеризации изоцианата;
где указанное множество лигноцеллюлозных частиц имеет содержание влаги от 0,5 до 30 массовых процентов воды; и
где указанная плита свободна от соединения, повышающего клейкость, и/или адгезива, отличающихся от указанного продукта самополимеризации указанного изоцианата.
17. Однородная плита по п. 16, которая сохраняет структурную целостность при перемещении от первого конвейера ко второму конвейеру через заданное расстояние во время непрерывного способа получения.
18. Однородная плита по п. 16 или 17, дополнительно содержащая триэтилфосфат.
19. Однородная плита по п. 16 или 17, в которой указанный продукт самополимеризации дополнительно определяется как термоотверждаемый продукт.
20. Однородная плита по п. 16 или 17, которая свободна от формальдегидной смолы и/или продукта взаимодействия формальдегидной смолы и изоцианата.